(57)【要約】【課題】表面変性剤としてのＮ−置換ペルフルオロアルキル化ピロリジンの提供。【解決手段】本発明は、  （ａ）酸化、熱又は光誘発分解を受け易い天然、半合成又は合成ポリマー、及び、  （ｂ）ジアリルアミン、ペルフルオロアルキルヨウ化物、及び、カルボン酸、無水物、酸塩化物、オキシラン、ハロアルカン、イソシアネート及びウレアから選択されるアミノ反応性化合物から製造される、式（Ｉ）【化１】2009537679.tif 000018（式中、ＲF、Ｒ、Ｑ及びｑは、本願明細書で定義した通りである。）で表わされる化合物を含む組成物を記載する。  式（Ｉ）で表わされる化合物は、天然、半合成又は合成ポリマーのための表面エネルギーの減少剤として、例えば、天然、半合成又は合成ポリマーの撥油性及び撥水性及び汚れ除去性を増加させるために有用である。【選択図】なし
2009537679.tif 000002
【特許請求の範囲】
【請求項１】
（ａ）酸化、熱又は光誘発分解を受けやすい天然、半合成又は合成ポリマー、及び、
（ｂ）式（Ｉ）
【化１】
2009537679.tif 000016
（式中、
ＲFは、一価のペルフルオロアルキル基又はペルフルオロアルケニル基、４ないし２０個の完全にフルオロ化された炭素原子を有する直鎖の又は枝分かれした有機基を表わし、
Ｒは、直接結合、−Ｃ（＝Ｏ）−又は−Ｃ（＝Ｏ）−Ｎ−を表わし、
ｑは、１ないし１０の整数を表わし、ここで、
ｑが１を表わす場合、
Ｑは、２ないし２００の炭素原子を有する一価の有機基を表わし、それは、１つ以上の不飽和基を含み得、かつ１つ以上の−Ｏ−結合又は−Ｓ−結合又は第三アミノ基によって任意に中断され、かつ未置換の又は１つ以上のヒドロキシル基、第三アミノ基、アミド基、ＲF、−Ｐ（＝Ｏ）（ＯＨ）2、−ＳＯ3Ｈ又は−ＣＯＯＲ1基によって置換されるか、又は、Ｒが−Ｃ（＝Ｏ）−を表わす場合、ＮＨ2も表わし、及び、
ｑが１よりも大きい場合、
Ｑは、２ないし２００の炭素原子を有する二価もしくは多価の有機基を表わし、それは、１つ以上の−Ｏ−結合又は−Ｓ−結合、アミド基又は第三アミノ基によって中断され得、かつ未置換の又は１つ以上のヒドロキシル基、第三アミノ基、アミド基又はカルボキシル基によって置換される；−Ｃ（＝Ｏ）−又は塩化シアヌルから誘導されるジラジカル又はトリラジカルを表わす；但し、Ｑが−Ｃ（＝Ｏ）−を表わす場合、Ｒは直接結合を表わし；及び、ここで、あらゆるアミノ基が、任意に、部分的に又は完全に塩で処理され、四級化されているか、又は、対応するＮ−オキシドの形態にあり、及び、
Ｒ1は、水素原子、リチウム、カリウム、ナトリウム、アンモニウム又は炭素原子数１ないし１８のアルキル基又は炭素原子数２ないし１８のアルケニル基を表わす。）で表わされる化合物
を含む組成物。
【請求項２】
ｑが１を表わす場合、
Ｑが、５ないし２０の炭素原子を有する一価の有機環状基を表わし、それは、１つ以上の不飽和基を含み得、かつ未置換の又は１つ以上のＲF又は−ＣＯＯＲ1基によって置換され
ＲFが、一価のペルフルオロアルキル基又はペルフルオロアルケニル基、４ないし２０個の完全にフルオロ化された炭素原子を有する直鎖の又は枝分かれした有機基を表わし、及び、
Ｒ1が、水素原子、リチウム、カリウム、ナトリウム、アンモニウム又は炭素原子数１ないし１８のアルキル基又は炭素原子数２ないし１８のアルケニル基を表わすところの、請求項１に記載の組成物。
【請求項３】
ｑが１を表わす場合、
Ｒが−（Ｃ＝Ｏ）−を表わし、
Ｑが、
【化２】
2009537679.tif 000017
（式中、
Ｒ1は、水素原子を表わし、及び、
ＲFは、一価のペルフルオロアルキル基又はペルフルオロアルケニル基、４ないし２０個の完全にフルオロ化された炭素原子を有する直鎖の又は枝分かれした有機基を表わす。）を表わすところの、請求項１に記載の組成物。
【請求項４】
ＲFが、飽和されており、かつ、４ないし１２個の完全にフルオロ化された炭素原子を含み、かつ少なくとも１つの末端ペルフルオロメチル基を含むところの、請求項１に記載の組成物。
【請求項５】
ＲFが、飽和されており、かつ、６ないし１０個の完全にフルオロ化された炭素原子を含むところの、請求項１に記載の組成物。
【請求項６】
ｑが１又は２を表わすところの、請求項１に記載の組成物。
【請求項７】
ｑが１を表わし、
Ｒ−Ｑが、−（ＣＨ2）1-3ＣＯＯＨ；−ＣＨ2−Ｃ（＝Ｏ）ＮＨ2；−Ｃ（＝Ｏ）−ＣＲ2＝ＣＨ2；−Ｃ（＝Ｏ）−ＣＯＯＨ；−Ｃ（＝Ｏ）−（ＣＨ2）2-3−ＣＯＯＨ；−Ｃ（＝Ｏ）−ＣＨ＝ＣＨ−ＣＯＯＨ；−Ｃ（＝Ｏ）−Ｃ（＝ＣＨ2）−ＣＨ2−ＣＯＯＨ、−Ｃ（＝Ｏ）−ＣＨ2−Ｃ（＝ＣＨ2）−ＣＯＯＨ；−Ｃ（＝Ｏ）−（Ｃ6Ｈ4）−ＣＯＯＨ；−Ｃ（＝Ｏ）−（Ｃ6Ｈ8）−ＣＯＯＨ；−Ｃ（＝Ｏ）−（Ｃ6Ｈ7ＲF）−ＣＯＯＨ；−Ｃ（＝Ｏ）−（Ｃ6Ｈ8ＲF）；−Ｃ（＝Ｏ）−（Ｃ7Ｈ6）−ＣＯＯＨ；−Ｃ（＝Ｏ）−（Ｃ8Ｈ8）−ＣＯＯＨ；−Ｃ（＝Ｏ）（ＣＨ2）8ＣＨ＝ＣＨ2；−ＣＨ2−ＣＨＯＨ−ＣＨ2−Ｏ−ＣＨ2−ＣＨ＝ＣＨ2；−Ｃ（＝Ｏ）ＣＨ3；−ＣＨ2ＣＨ2Ｎ（ＣＨ3）2；−Ｃ−ＣＨ2ＣＨ2ＣＨ2Ｎ（ＣＨ3）2；−ＣＨ2−ＣＨ（ＯＨ）−ＣＨ2−Ｎ（ＣＨ3）3+；−ＣＨ2−ＣＨＯＨ−ＣＨ2−Ｏ−（ＣＨ2ＣＨＲ2−Ｏ）mＲ3；−Ｐ（＝Ｏ）（ＯＨ）2又は−ＳＯ3Ｈを表わし、
Ｒ2が、水素原子又はメチル基を表わし、
Ｒ3が、水素原子、炭素原子数１ないし２０のアルキル基又はｐ−オクチル基、ｐ−ノニル基又はＳＯ3Ｈで置換されたフェニル基を表わし、及び、
ｍは、１ないし２０の数を表わすところの、請求項１に記載の組成物。
【請求項８】
ｑが２を表わし、かつＲが直接結合を表わす場合、
Ｑが、−ＣＨ2ＣＨＯＨ−ＣＨ2−Ｏ−（ＣＨ2ＣＨＲ4−Ｏ）m−（（ＣＨ2−ＣＨＲ5−Ｏ）n−（ＣＨ2−ＣＨＲ6−Ｏ）l）z−ＣＨ2−ＣＨＯＨ−ＣＨ2−；−ＣＨ2ＣＨ2−；又は−ＣＨ2−ＣＨＯＨ−ＣＨ2−；又は−ＣＨ2ＣＨ2−Ｃ（＝Ｏ）−ＮＨ−ＣＨ2−ＮＨ−Ｃ（＝Ｏ）−ＣＨ2ＣＨ2−を表わし；
Ｒ4、Ｒ5及びＲ6が、互いに独立して、水素原子又はメチル基を表わし、
ｍ、ｎ及びｌが、１ないし２０の数を表わし、及び、
ｚが、０又は１を表わす；但し、Ｒ5が水素原子を表わす場合、Ｒ4及びＲ6がメチル基を表わし、また、その逆の場合もあり；
又は、ｑが２を表わし、かつＲが−Ｃ（＝Ｏ）−ＮＨ−を表わす場合、
Ｑが、ｐ−又はｍ−トルエンジイソシアネート、イソホロンジイソシアネート、３，３，４−（３，４，４）トリメチルヘキサン−１，６−ジイソシアネート又はヘキサン−１，６−ジイソシアネートのジラジカル炭化水素残基を表わし；
又は、ｑが２を表わし、かつＲが−Ｃ（＝Ｏ）−を表わす場合、
Ｑが、−（Ｃ6Ｈ2）（−ＣＯＯＨ）2）−、−（Ｃ13Ｈ6Ｏ）（−ＣＯＯＨ）2）−、炭素原子数２ないし１０のアルキレン基、炭素原子数２ないし１０のアルケニレン基又は炭素原子数６ないし１０のアリーレン基を表わすところの、請求項１に記載の組成物。
【請求項９】
成分（ａ）が合成ポリマーであるところの、請求項１に記載の組成物。
【請求項１０】
成分（ａ）が繊維又は不織布であるところの、請求項１に記載の組成物。
【請求項１１】
成分（ｂ）が、成分（ａ）の質量に基づき、０．０１ないし１０％の量で存在するところの、請求項１に記載の組成物。
【請求項１２】
更に、成分（ａ）及び（ｂ）に加えて、更なる添加剤を含む、請求項１に記載の組成物。
【請求項１３】
更なる添加剤として、フェノール系抗酸化剤、光安定剤及び／又は加工安定剤を含む、請求項１２に記載の組成物。
【請求項１４】
天然、半合成又は合成ポリマーの表面エネルギーを減少させるための方法であって、前記天然、半合成又は合成ポリマー中に請求項１に記載の成分（ｂ）の少なくとも１種を配合することを含む方法。
【請求項１５】
天然、半合成又は合成ポリマーの表面エネルギーの減少剤としての請求項１に記載の成分（ｂ）の使用。
【発明の詳細な説明】
【技術分野】
【０００１】
本発明は、酸化、熱又は光誘発分解を受けやすい天然、半合成又は合成ポリマー、好ましくは合成ポリマーを含む組成物、及び、これらの材料の表面エネルギーの減少剤として、例えば、天然、半合成又は合成ポリマーの撥油性及び撥水性及び汚れ除去性を増加させるためのペルフルオロアルキル化ピロリジンに関する。
【背景技術】
【０００２】
繊維及び繊維状基材、例えば、織物、カーペット、紙、革及び不織布等に撥油性及び撥水性を付与するための様々なフッ素系組成物の使用は、例えば、米国特許第６，１２７，４８５号明細書から知られている。この文献は、合成有機ポリマーを含み、その合成有機ポリマーは、繊維、織物もしくは成形品の中に分散し、更に、繊維、織物もしくは成形品の表面に存在する疎水性及び疎油性の繊維、フィルム及び成形品がフルオロケミカル化合物であることを開示している。
【０００３】
国際公開第０１／２８９９８号パンフレットは、紙及び織物のための格別な界面活性剤及び耐油剤として有用なペルフルオロアルキル化ピロリジンの製造を開示している。
【０００４】
既知のフルオロケミカルは、溶融添加剤が有機材料にとって表面エネルギーの減少剤として要求される高度な要件を全ての点では満足させてはおらず、それは、例えば、有機材料の撥油性及び撥水性に対するものである。
【０００５】
国際公開第０１／２８９９８号パンフレットに開示されるペルフルオロアルキル化ピロリジンは、天然、半合成又は合成ポリマー中に配合された場合、様々な他の技術用途、例えば、これらのポリマーの撥油性及び撥水性及び汚れ除去性を増加させるためなどに有用であることが今や発見されている。ペルフルオロアルキル化ピロリジンは、様々な他の技術用途において、例えば、改善されたエレクトレット製品をつくるためなどに有用であることも今や発見されている。一般に、エレクトレットは、印加場の不在下において、外部電場を示す誘電材料として定義される［Ｇ．Ｍ．Ｓｅｓｓｌｅｒ  ｉｎ  Ｅｌｅｃｔｒｅｔｓ；Ｓｅｓｓｌｅｒ，Ｇ．Ｍ．，Ｅｄ．；Ｌａｐｌａｃｉａｎ  Ｐｒｅｓｓ：Ｍｏｒｇａｎ  Ｈｉｌｌ，Ｃａｌｉｆｏｒｎｉａ，１９９８；Ｖｏｌ．１，Ｃｈａｐｔｅｒ  １も参照。］。
【先行技術文献】
【特許文献】
【０００６】
【特許文献１】米国特許第６，１２７，４８５号明細書
【特許文献２】国際公開第０１／２８９９８号パンフレット
【特許文献３】国際公開第０１／２８９９８号パンフレット
【非特許文献】
【０００７】
【非特許文献１】Ｇ．Ｍ．Ｓｅｓｓｌｅｒ  ｉｎ  Ｅｌｅｃｔｒｅｔｓ；Ｓｅｓｓｌｅｒ，Ｇ．Ｍ．，Ｅｄ．；Ｌａｐｌａｃｉａｎ  Ｐｒｅｓｓ：Ｍｏｒｇａｎ  Ｈｉｌｌ，Ｃａｌｉｆｏｒｎｉａ，１９９８；Ｖｏｌ．１，Ｃｈａｐｔｅｒ  １
【発明の概要】
【０００８】
それ故、本発明は、（ａ）酸化、熱又は光誘発分解を受けやすい天然、半合成又は合成ポリマー、及び、
（ｂ）式（Ｉ）
【化１】
2009537679.tif 000003
（式中、
ＲFは、一価のペルフルオロアルキル基又はペルフルオロアルケニル基、４ないし２０個の完全にフルオロ化された炭素原子を有する直鎖の又は枝分かれした有機基を表わし、
Ｒは、直接結合、−Ｃ（＝Ｏ）−又は−Ｃ（＝Ｏ）−Ｎ−を表わし、
ｑは、１ないし１０の整数を表わし、ここで、
ｑが１を表わす場合、
Ｑは、２ないし２００の炭素原子を有する一価の有機基を表わし、それは、１つ以上の不飽和基を含み得、かつ１つ以上の−Ｏ−結合又は−Ｓ−結合又は第三アミノ基によって任意に中断され、かつ未置換の又は１つ以上のヒドロキシル基、第三アミノ基、アミド基、ＲF、−Ｐ（＝Ｏ）（ＯＨ）2、−ＳＯ3Ｈ又は−ＣＯＯＲ1基によって置換されるか、又は、Ｒが−Ｃ（＝Ｏ）−を表わす場合、−ＮＨ2も表わし、及び、
ｑが１よりも大きい場合、
Ｑは、２ないし２００の炭素原子を有する二価もしくは多価の有機基を表わし、それは、１つ以上の−Ｏ−結合又は−Ｓ−結合、アミド基又は第三アミノ基によって中断され得、かつ未置換の又は１つ以上のヒドロキシル基、第三アミノ基、アミド基又はカルボキシル基によって置換される；−Ｃ（＝Ｏ）−又は塩化シアヌルから誘導されるジラジカル又はトリラジカルを表わす；但し、Ｑが−Ｃ（＝Ｏ）−を表わす場合、Ｒは直接結合を表わし；及び、ここで、あらゆるアミノ基が、任意に、部分的に又は完全に塩で処理され、四級化されているか、又は、対応するＮ−オキシドの形態にあり、及び、
Ｒ1は、水素原子、リチウム、カリウム、ナトリウム、アンモニウム又は炭素原子数１ないし１８のアルキル基又は炭素原子数２ないし１８のアルケニル基を表わす。）で表わされる化合物
を含む組成物を提供する。
【０００９】
好ましくは、ＲFは、飽和されており、かつ、４ないし１２個の完全にフルオロ化された炭素原子を含み、かつ少なくとも１つの末端ペルフルオロメチル基を含む；最も好ましくは、ＲFが、飽和されており、かつ、６ないし１０個の完全にフルオロ化された炭素原子を含む。
【００１０】
２０個までの炭素原子を有するアルキル基は、枝分かれした又は非枝分かれの基、例えば、メチル基、エチル基、プロピル基、イソプロピル基、ｎ−ブチル基、第二ブチル基、イソブチル基、第三ブチル基、２−エチルブチル基、ｎ−ペンチル基、イソペンチル基、１−メチルペンチル基、１，３−ジメチルブチル基、ｎ−ヘキシル基、１−メチルヘキシル基、ｎ−ヘプチル基、イソヘプチル基、１，１，３，３−テトラメチルブチル基、１−メチルヘプチル基、３−メチルヘプチル基、ｎ−オクチル基、２−エチルヘキシル基、１，１，３−トリメチルヘキシル基、１，１，３，３−テトラメチルペンチル基、ノニル基、デシル基、ウンデシル基、１−メチルウンデシル基、ドデシル基、１，１，３，３，５，５−ヘキサメチルヘキシル基、トリデシル基、テトラデシル基、ペンタデシル基、ヘキサデシル基、ヘプタデシル基又はオクタデシル基である。
【００１１】
２ないし１８個の炭素原子を有するアルケニル基は、枝分かれした又は非枝分かれの基、例えば、プロペニル基、２−ブテニル基、３−ブテニル基、イソブテニル基、ｎ−２，４−ペンタジエニル基、３−メチル−２−ブテニル基、ｎ−２−オクテニル基、ｎ−２−
ドデセニル基、イソドデセニル基、オレイル基、ｎ−２−オクタデセニル基又はｎ−４−オクタデセニル基等である。
【００１２】
好ましくは、ｑは、１又は２を表わす。
【００１３】
興味深い組成物は、成分（ｂ）として、ｑが１を表わす場合、
Ｑが、５ないし２０の炭素原子を有し、かつ１つ以上の不飽和基を含み得、かつ未置換の又は１つ以上のＲF又は−ＣＯＯＲ1基によって置換される一価の有機環状基を表わし、
ＲFが、一価のペルフルオロアルキル基又はペルフルオロアルケニル基、４ないし２０個の完全にフルオロ化された炭素原子を有する直鎖の又は枝分かれした有機基を表わし、及び、
Ｒ1が、水素原子、リチウム、カリウム、ナトリウム、アンモニウム又は炭素原子数１ないし１８のアルキル基又は炭素原子数２ないし１８のアルケニル基を表わすところの式（Ｉ）で表わされる化合物の少なくとも１つを含む。
【００１４】
好ましい組成物は、成分（ｂ）として、ｑが１を表わす場合、
Ｒが−（Ｃ＝Ｏ）−を表わし、
Ｑが、
【化２】
2009537679.tif 000004
（式中、
Ｒ1は、水素原子を表わし、及び、
ＲFは、一価のペルフルオロアルキル基又はペルフルオロアルケニル基、４ないし２０個の完全にフルオロ化された炭素原子を有する直鎖の又は枝分かれした有機基を表わす。）を表わすところの式（Ｉ）で表わされる化合物の少なくとも１つを含む。
【００１５】
好ましいものはまた、成分（ｂ）として、
ｑが１を表わし、
Ｒ−Ｑが、−（ＣＨ2）1-3ＣＯＯＨ；−ＣＨ2−Ｃ（＝Ｏ）ＮＨ2；−Ｃ（＝Ｏ）−ＣＲ2＝ＣＨ2；−Ｃ（＝Ｏ）−ＣＯＯＨ；−Ｃ（＝Ｏ）−（ＣＨ2）2-3−ＣＯＯＨ；−Ｃ（＝Ｏ）−ＣＨ＝ＣＨ−ＣＯＯＨ；−Ｃ（＝Ｏ）−Ｃ（＝ＣＨ2）−ＣＨ2−ＣＯＯＨ、−Ｃ（＝Ｏ）−ＣＨ2−Ｃ（＝ＣＨ2）−ＣＯＯＨ；−Ｃ（＝Ｏ）−（Ｃ6Ｈ4）−ＣＯＯＨ；−Ｃ（＝Ｏ）−（Ｃ6Ｈ8）−ＣＯＯＨ；−Ｃ（＝Ｏ）−（Ｃ6Ｈ7ＲF）−ＣＯＯＨ；−Ｃ（＝Ｏ）−（Ｃ6Ｈ8ＲF）；−Ｃ（＝Ｏ）−（Ｃ7Ｈ6）−ＣＯＯＨ；−Ｃ（＝Ｏ）−（Ｃ8Ｈ8）−ＣＯＯＨ；−Ｃ（＝Ｏ）（ＣＨ2）8ＣＨ＝ＣＨ2；−ＣＨ2−ＣＨＯＨ−ＣＨ2−Ｏ−ＣＨ2−ＣＨ＝ＣＨ2；−Ｃ（＝Ｏ）ＣＨ3；−ＣＨ2ＣＨ2Ｎ（ＣＨ3）2；−Ｃ−ＣＨ2ＣＨ2ＣＨ2Ｎ（ＣＨ3）2；−ＣＨ2−ＣＨ（ＯＨ）−ＣＨ2−Ｎ（ＣＨ3）3+；−ＣＨ2−ＣＨＯＨ−ＣＨ2−Ｏ−（ＣＨ2ＣＨＲ2−Ｏ）mＲ3；−Ｐ（＝Ｏ）（ＯＨ）2又は−ＳＯ3Ｈを表わし、
Ｒ2が、水素原子又はメチル基を表わし、
Ｒ3が、水素原子、炭素原子数１ないし２０のアルキル基又はｐ−オクチル基、ｐ−ノニル基又はＳＯ3Ｈで置換されたフェニル基を表わし、及び、
ｍは、１ないし２０の数を表わすところの式（Ｉ）で表わされる化合物の少なくとも１つを含む組成物である。
【００１６】
特に好ましいものは、成分（ｂ）として、
ｑが２を表わし、かつＲが直接結合を表わす場合、
Ｑが、−ＣＨ2ＣＨＯＨ−ＣＨ2−Ｏ−（ＣＨ2ＣＨＲ4−Ｏ）m−（（ＣＨ2−ＣＨＲ5−Ｏ）n−（ＣＨ2−ＣＨＲ6−Ｏ）l）z−ＣＨ2−ＣＨＯＨ−ＣＨ2−；−ＣＨ2ＣＨ2−；又は−ＣＨ2−ＣＨＯＨ−ＣＨ2−；又は−ＣＨ2ＣＨ2−Ｃ（＝Ｏ）−ＮＨ−ＣＨ2−ＮＨ−Ｃ（＝Ｏ）−ＣＨ2ＣＨ2−を表わし；
Ｒ4、Ｒ5及びＲ6が、互いに独立して、水素原子又はメチル基を表わし、
ｍ、ｎ及びｌが、１ないし２０の数を表わし、及び、
ｚが、０又は１を表わすが；但し、Ｒ5が水素原子を表わす場合、Ｒ4及びＲ6がメチル基を表わし、また、その逆の場合もあり；
又は、ｑが２を表わし、かつＲが−Ｃ（＝Ｏ）−ＮＨ−を表わす場合、
Ｑが、ｐ−又はｍ−トルエンジイソシアネート、イソホロンジイソシアネート、３，３，４−（３，４，４）トリメチルヘキサン−１，６−ジイソシアネート又はヘキサン−１，６−ジイソシアネートのジラジカル炭化水素残基を表わし；
又は、ｑが２を表わし、かつＲが−Ｃ（＝Ｏ）−を表わす場合、
Ｑが、−（Ｃ6Ｈ2）（−ＣＯＯＨ）2）−、−（Ｃ13Ｈ6Ｏ）（−ＣＯＯＨ）2）−、炭素原子数２ないし１０のアルキレン基、炭素原子数２ないし１０のアルケニレン基又は炭素原子数６ないし１０のアリーレン基を表わすところの式（Ｉ）で表わされる化合物の少なくとも１つを含む組成物である。
【００１７】
式（Ｉ）で表わされる化合物は、国際公開第０１／２８９９８号パンフレットに開示されており、例えば、国際公開第０１／２８９９８号パンフレットにも開示されたような当技術で既知の方法によって製造され得る。
【００１８】
式（Ｉ）で表わされる化合物は、天然、半合成又は合成ポリマーのための表面エネルギーの減少剤として、例えば、天然、半合成又は合成ポリマーの撥油性及び撥水性及び汚れ除去性を増加させるために有用である。
【００１９】
本発明の組成物中に存在され得る天然、半合成又は合成ポリマーの例は、以下の物質である：
１．モノオレフィン及びジオレフィンのポリマー、例えばポリプロピレン、ポリイソブチレン、ポリブテ−１−エン、ポリ−４−メチルペンテ−１−エン、ポリビニルシクロヘキサン、ポリイソプレン又はポリブタジエン、並びにシクロオレフィン、例えばシクロペンテン又はノルボルネンのポリマー、ポリエチレン（所望により架橋され得る）、例えば高密度ポリエチレン（ＨＤＰＥ）、高密度及び高分子量ポリエチレン（ＨＤＰＥ−ＨＭＷ）、高密度及び超高分子量ポリエチレン（ＨＤＰＥ−ＵＨＭＷ）、中密度ポリエチレン（ＭＤＰＥ）、低密度ポリエチレン（ＬＤＰＥ）、直鎖状低密度ポリエチレン（ＬＬＤＰＥ）、（ＶＬＤＰＥ）及び（ＵＬＤＰＥ）。
【００２０】
ポリオレフィン、すなわち前の段落において例示したモノオレフィンのポリマー、好ましくはポリエチレン及びポリプロピレンは、異なる方法によりそしてとりわけ以下の方法により製造され得る：
ａ）ラジカル重合（通常は高圧下及び高温において）。
ｂ）周期表のＩＶｂ、Ｖｂ、ＶＩｂ又はＶＩＩＩ群の金属の一つ又はそれ以上を通常含む触媒を使用した触媒重合。これらの金属は通常、一つ又はそれ以上の配位子、典型的にはπ−又はσ−配位し得るオキシド、ハロゲン化物、アルコレート、エステル、エーテル、アミン、アルキル、アルケニル及び／又はアリールを有する。これらの金属錯体は遊離形態であるか、又は基材に、典型的には活性化塩化マグネシウム、チタン（ＩＩＩ）クロリド、アルミナ又は酸化ケイ素に固定され得る。これらの触媒は、重合媒体中に可溶又は不溶であり得る。該触媒は重合においてそのまま使用され得、又は他の活性化剤、典型的には金属アルキル、金属ヒドリド、金属アルキルハライド、金属アルキルオキシド又は金
属アルキルオキサンが使用され得、該金属が周期表のＩａ、ＩＩａ及び／又はＩＩＩａ群の元素であるものが使用され得る。活性化剤は、他のエステル、エーテル、アミン又はシリルエーテル基で都合良く変性され得る。これらの触媒系は大抵、フィリップス（Ｐｈｉｌｉｐｓ）、スタンダードオイルインディアナ（Ｓｔａｎｄａｒｄ  Ｏｉｌ  Ｉｎｄｉａｎａ）、チグラー（Ｚｉｅｇｌｅｒ）（−ナッタ（Ｎａｔｔａ））、ＴＮＺ（デュポン（ＤｕＰｏｎｔ））、メタロセン又はシングルサイト触媒（ＳＳＣ）と命名されている。
【００２１】
２．１）で言及されたポリマーの混合物、例えばポリプロピレンとポリイソブチレン、ポリプロピレンとポリエチレン（例えば、ＰＰ／ＨＤＰＥ、ＰＰ／ＬＤＰＥ）の混合物、及び異なる型のポリエチレンの混合物（例えば、ＬＤＰＥ／ＨＤＰＥ）。
【００２２】
３．モノオレフィン及びジオレフィンの互いの又は他のビニルモノマーとのコポリマー、例えばエチレン／プロピレンコポリマー、直鎖状低密度ポリエチレン（ＬＬＤＰＥ）及びそれらとの低密度ポリエチレン（ＬＤＰＥ）との混合物、プロピレン／ブテ−１−エンコポリマー、プロピレン／イソブチレンコポリマー、エチレン／ブテ−１−エンコポリマー、エチレン／ヘキセンコポリマー、エチレン／メチルペンテンコポリマー、エチレン／ヘプテンコポリマー、エチレン／オクテンコポリマー、エチレン／ビニルシクロヘキサンコポリマー、エチレン／シクロオレフィンコポリマー（例えば、エチレン／ノルボルネン様ＣＯＣ）、１−オレフィンがその場で生成されるエチレン／１−オレフィンコポリマー；プロピレン／ブタジエンコポリマー、イソブチレン／イソプレンコポリマー、エチレン／ビニルシクロヘキセンコポリマー、エチレン／アルキルアクリレートコポリマー、エチレン／アルキルメタクリレートコポリマー、エチレン／酢酸ビニルコポリマー又はエチレン／アクリル酸コポリマー及びそれらの塩（アイオノマー）並びにエチレンとプロピレン及びへキサジエン、ジシクロペンタジエン又はエチリデン−ノルボルネンのようなジエンとのターポリマー；及びそのようなコポリマーの互いの及び１）で上述したポリマーとの混合物、例えばポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡ及び交互の又はランダムのポリアルキレン／一酸化炭素コポリマー及びそれらの他のポリマー、例えばポリアミドとの混合物。
【００２３】
４．炭化水素樹脂の水素化変性物（例えば粘着付与剤）を含む炭化水素樹脂（例えば炭素原子数５ないし９）及びポリアルキレン及びデンプンの混合物。
１．）ないし４．）のホモポリマー及びコポリマーは、シンジオタクチック、アイソタクチック、ヘミ−アイソタクチック又はアタクチックを含むいずれの立体構造をも有し得；アタクチックポリマーが好ましい。ステレオブロックポリマーもまた含まれる。
【００２４】
５．ポリスチレン、ポリ（ｐ−メチルスチレン）、ポリ（α−メチルスチレン）。
【００２５】
６．スチレン、α−メチルスチレン、ビニルトルエンの全ての異性体、とりわけｐ−ビニルトルエン、エチルスチレン、プロピルスチレン、ビニルビフェニル、ビニルナフタレン、及びビニルアントラセンの全ての異性体、及びそれらの混合物を含む芳香族ビニルモノマーから誘導された芳香族ホモポリマー及びコポリマー。ホモポリマー及びコポリマーはシンジオタクチック、アイソタクチック、ヘミ−アイソタクチック又はアタクチックを含むいずれの立体構造をも有し得；アタクチックポリマーが好ましい。ステレオブロックポリマーもまた含まれる。
６ａ．上述された芳香族ビニルモノマー及びエチレン、プロピレン、ジエン、ニトリル、酸、マレイン酸無水物、マレイミド、酢酸ビニル及び塩化ビニル又はアクリル誘導体及びその混合物から選択されたコモノマーを含むコポリマー、例えば、スチレン／ブタジエン、スチレン／アクリロニトリル、スチレン／エチレン（共重合体）、スチレン／アルキルメタクリレート、スチレン／ブタジエン／アルキルアクリレート、スチレン／ブタジエ
ン／アルキルメタクリレート、スチレン／マレイン酸無水物、スチレン／アクリロニトリル／メチルアクリレート；スチレンコポリマー及び他のポリマー、例えばポリアクリレート、ジエンポリマー又はエチレン／プロピレン／ジエンターポリマーの高耐衝撃性の混合物；及びスチレン／ブタジエン／スチレン、スチレン／イソプレン／スチレン、スチレン／エチレン／ブチレン／スチレン又はスチレン／エチレン／プロピレン／スチレンのようなスチレンのブロックコポリマー。
６ｂ．６．）で言及されたポリマーの水素化から誘導された水素化芳香族ポリマー、とりわけアタクチックポリスチレンを水素化することにより製造されるポリシクロヘキシルエチレン（ＰＣＨＥ）を含み、それはしばしばポリビニルシクロヘキサン（ＰＶＣＨ）として言及される。
６ｃ．６ａ．）で言及されたポリマーの水素化から誘導された水素化芳香族ポリマー。ホモポリマー及びコポリマーはシンジオタクチック、アイソタクチック、ヘミ−アイソタクチック又はアタクチックを含むいずれの立体構造をも有し得；アタクチックポリマーが好ましい。ステレオブロックポリマーがまた含まれる。
【００２６】
７．スチレン又はα−メチルスチレンのような芳香族ビニルモノマーのグラフトコポリマー、例えばポリブタジエン上にスチレン、ポリブタジエン−スチレン又はポリブタジエン−アクリロニトリルコポリマーにスチレン；ポリブタジエンにスチレン及びアクリロニトリル（又はメタクリロニトリル）；ポリブタジエンにスチレン、アクリロニトリル及びメチルメタクリレート；ポリブタジエンにスチレン及びマレイン酸無水物；ポリブタジエンにスチレン、アクリロニトリル及びマレイン酸無水物又はマレイミド；ポリブタジエンにスチレン及びマレイミド；ポリブタジエンにスチレン及びアルキルアクリレート又はメタクリレート；エチレン／プロピレン／ジエンターポリマーにスチレン及びアクリロニトリル；ポリアルキルアクリレート又はポリアルキルメタクリレートにスチレン及びアクリロニトリル；アクリレート／ブタジエンコポリマーにスチレン及びアクリロニトリル、並びに６）に列挙されたコポリマーそれらとの混合物、例えばＡＢＳ、ＭＢＳ、ＡＳＡ又はＡＥＳポリマーとして既知であるコポリマー混合物。
【００２７】
８．ポリクロロプレン、塩化ゴム、イソブチレン−イソプレンの塩化及び臭化コポリマー（ハロブチルゴム）、塩化又はスルホ塩化ポリエチレン、エチレン及び塩化エチレンのコポリマー、エピクロロヒドリンホモ−及びコポリマーのようなハロゲン原子含有ポリマー、とりわけハロゲン原子含有ビニル化合物のポリマー、例えばポリ塩化ビニル、ポリ塩化ビニリデン、ポリフッ化ビニル、ボリフッ化ビニリデン並びに塩化ビニル／塩化ビニリデン、塩化ビニル／酢酸ビニル又は塩化ビニリデン／酢酸ビニルコポリマーのようなそれらのコポリマー。
【００２８】
９．α，β−不飽和酸から誘導されたポリマー及びポリアクリレート及びポリメタクリレートのようなその誘導体；ブチルアクリレートで耐衝撃改善されたポリメチルメタクリレート、ポリアクリルアミド及びポリアクリロニトリル。
【００２９】
１０．９）で言及されたモノマーの互いの又は他の不飽和モノマーとのコポリマー、例えばアクリロニトリル／ブタジエンコポリマー、アクリロニトリル／アルキルアクリレートコポリマー、アクリロニトリル／アルコキシアルキルアクリレート又はアクリロニトリル／ビニルハライドコポリマー又はアクリロニトリル／アルキルメタクリレート／ブタジエンターポリマー。
【００３０】
１１．不飽和アルコール及びアミンから誘導されたポリマー又はそれらのアシル誘導体又はアセタール、例えばポリビニルアルコール、ポリ酢酸ビニル、ポリビニルステアレート、ポリビニルベンゾエート、ポリビニルマレエート、ポリビニルブチラール、ポリアリルフタレート又はポリアリルメラミン；並びに上記１）で言及されたオレフィンとそれら
のコポリマー。
【００３１】
１２．ポリアルキレングリコール、ボリエチレンオキシド、ポリプロピレンオキシド又はビスグリシジルエーテルとそれらのコポリマーのような環状エーテルのホモポリマー及びコポリマー。
【００３２】
１３．ポリオキシメチレン及びコモノマーとしてエチレンオキシドを含むポリアセタールのポリオキシメチレンのようなポリアセタール；熱可塑性ポリウレタン、アクリレート又はＭＢＳで変性されたポリアセタール。
【００３３】
１４．ポリフェニレンオキシド及びスルフィド、及びポリフェニレンオキシドとスチレンポリマー又はポリアミドとの混合物。
【００３４】
１５．一方はヒドロキシル末端化されたポリエーテル、ポリエステル又はポリブタジエンと、他方は脂肪族又は芳香族のポリイソシアナートから誘導されたポリウレタン、並びにそれらの前駆体。
【００３５】
１６．ジアミンとジカルボン酸から及び／又はアミノカルボン酸又は対応するラクタムから誘導されたポリアミド及びコポリアミド、例えばポリアミド４、ポリアミド６、ポリアミド６／６、６／１０、６／９、６／１２、４／６、１２／１２、ポリアミド１１、ポリアミド１２、ｍ−キシレンジアミン及びアジピン酸から開始した芳香族ポリアミド；へキサメチレンジアミン及びイソフタル酸及び／又はテレフタル酸から及び変性剤としてのエラストマーを用いて又は用いずに製造されたポリアミド、例えばポリ−２，４，４−トリメチルヘキサメチレンテレフタルアミド又はポリ−ｍ−フェニレンイソフタルアミド：及び同様に上述されたポリアミドとポリオレフィン、オレフィンコポリマー、アイオノマー又は化学的に結合されたか又はグラフトされたエラストマーのブロックコポリマー；又はポリエーテル、例えばポリエチレングリコール、ポリプロピレングリコール又はポリテトラメチレングリコールとのブロックコポリマー；並びにＥＰＤＭ又はＡＢＳで変性されたポリアミド又はコポリアミド；及びプロセス中に縮合されたポリアミド（ＲＩＭポリアミド系）。
【００３６】
１７．ポリ尿素、ポリイミド、ボリアミド−イミド、ポリエーテルイミド、ポリエステルイミド、ポリヒダントイン及びポリベンズイミダゾール。
【００３７】
１８．ジカルボン酸とジオールから及び／又はヒドロキシカルボン酸又は対応するラクトンから誘導されたポリエステル、例えばポリエチレンテレフタレート、ポリブチレンテレフタレート、ポリ−１，４−ジメチロールシクロヘキサンテレフタレート、ポリアルキレンナフタレート（ＰＡＮ）及びポリヒドロキシベンゾエート、並びにヒドロキシル末端化ポリエーテルから誘導されたブロックコポリエーテルエステル；及びまたポリカーボネート又はＭＢＳで変性されたポリエステル。
【００３８】
１９．ポリカーボネート及びポリエステルカーボネート。
【００３９】
２０．ポリスルホン、ポリエーテルスルホン及びポリエーテルケトン。
【００４０】
２１．フェノール／ホルムアルデヒド樹脂、尿素／ホルムアルデヒド樹脂及びメラミン／ホルムアルデヒド樹脂のような、一方ではアルデヒドから、他方ではフェノール、尿素及びメラミンから誘導された架橋ポリマー。
【００４１】
２２．乾性及び非乾性アルキド樹脂。
【００４２】
２３．飽和もしくは不飽和ジカルボン酸の、架橋剤として多価アルコール及びビニル化合物とのコポリエステルから誘導される不飽和ポリエステル樹脂、及びまたハロゲン元素を含有した低可燃性であるそれらの変性体。
【００４３】
２４．置換されたアクリレートから誘導された架橋性アクリル樹脂、例えばエポキシアクリレート、ウレタンアクリレート又はポリエステルアクリレート。
【００４４】
２５．メラミン樹脂、尿素樹脂、イソシアネート、イソシアヌレート、ポリイソシアネート又はエポキシ樹脂で架橋されたアルキド樹脂、ポリエステル樹脂及びアクリレート樹脂。
【００４５】
２６．脂肪族、環式脂肪族、複素環式又は芳香族グリシジル化合物、例えばビスフェノールＡとビスフェノールＦのジグリシジルエーテル生成物から誘導される架橋されたエポキシ樹脂であって、酸無水物又はアミンのような慣用の硬化剤により、促進剤を使用もしくは使用せず、架橋される。
【００４６】
２７．天然ポリマー、例えばセルロース、ゴム、ゼラチン及び化学的に変性されたそれらの同族の誘導体、例えば酢酸セルロース、プロピオン酸セルロース及び酪酸セルロース、又はメチルセルロースのようなセルロースエーテル、並びにロジン及びその誘導体。
【００４７】
２８．前記ポリマーのブレンド（ポリブレンド）、例えばＰＰ／ＥＰＤＭ、ポリアミド／ＥＰＤＭ又はＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６及びコポリマー、ＰＡ／ＨＤＰＥ、ＰＡ／ＰＰ、ＰＡ／ＰＰＯ、ＰＢＴ／ＰＣ／ＡＢＳ又はＰＢＴ／ＰＥＴ／ＰＣ。
【００４８】
２９．鉱油、動物性及び植物性脂肪、オイル及びワックス、又は合成エステル（例えばフタレート、アジペート、ホスフェート又はトリメリテート）をベースとしたオイル、脂肪及びワックスのような化合物の純粋な単一の化合物又はそのような化合物の混合物、及びまたいかなる質量比での鉱油と合成エステルの混合物、典型的に紡糸用組成物、並びにそのような材料の水性エマルジョンである自然発生及び合成材料。
【００４９】
３０．天然又は合成ゴム、例えばカルボキシル化スチレン／ブタジエンコポリマーの天然ラテックス又はラテックスの水性エマルジョン。
【００５０】
特に好ましい天然、半合成又は合成ポリマーは、合成ポリマー、最も好ましくは熱可塑性ポリマーである。特に好ましい天然、半合成又は合成ポリマーは、ポリアセタール、ポリオレフィン、例えばポリプロピレン又はポリエチレン、ポリエーテル／ポリウレタン、ポリエステル、例えばポリブチレンテレフタレート、ポリカーボネート又はポリアミドである。
【００５１】
特別に言及されるものは、天然、半合成又は合成ポリマーの表面エネルギーの減少剤としての式（Ｉ）で表わされる化合物［成分（ｂ）］の有効性である。表面エネルギーの低い天然、半合成又は合成ポリマーは、例えば、撥水性及び撥油性、疎水性、遮断性、洗浄の容易さ、自浄性、アンチグラフティ又は耐溶媒性等の本来良好な性質を有する。
【００５２】
式（Ｉ）で表わされる化合物は、好ましくは、天然、半合成又は合成ポリマーの質量に基づき０．０１ないし１０％、好ましくは０．０１ないし２％、典型的には０．１ないし
２％の濃度で有機材料に添加され得る。
【００５３】
成分（ａ）及び（ｂ）に加えて、本発明の組成物は、例えば以下に示すような更なる添加剤を含み得る：
１．抗酸化剤
１．１．アルキル化モノフェノール、
例えば、２，６−ジ−第三ブチル−４−メチルフェノール、２−第三ブチル−４，６−ジメチルフェノール、２，６−ジ−第三ブチル−４−エチルフェノール、２，６−ジ−第三ブチル−４−ｎ−ブチルフェノール、２，６−ジ−第三ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−第三ブチル−４−メトキシメチルフェノール、直鎖状又は側鎖において枝分れしたノニルフェノール、例えば、２，６−ジ−ノニル−４−メチルフェノール、２，４−ジメチル−６−（１’−メチルウンデシ−１’−イル）フェノール、２，４−ジメチル−６−（１’−メチルヘプタデシ−１’−イル）フェノール、２，４−ジメチル−６−（１’−メチルトリデシ−１’−イル）フェノール及びそれらの混合物。
【００５４】
１．２．アルキルチオメチルフェノール、
例えば、２，４−ジオクチルチオメチル−６−第三ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【００５５】
１．３．ヒドロキノン及びアルキル化ヒドロキノン、
例えば、２，６−ジ−第三ブチル−４−メトキシフェノール、２，５−ジ−第三ブチルヒドロキノン、２，５−ジ−第三アミルヒドロキノン、２，６−ジフェニル−４−オクタデシルオキシフェノール、２，６−ジ−第三ブチルヒドロキノン、２，５−ジ−第三ブチル−４−ヒドロキシアニソール、３，５−ジ−第三ブチル−４−ヒドロキシアニソール、３，５−ジ−第三ブチル−４−ヒドロキシフェニルステアレート、ビス（３，５−ジ−第三ブチル−４−ヒドロキシフェニル）アジペート。
【００５６】
１．４．トコフェロール、
例えば、α−トコフェロール、β−トコフェロール、γ−トコフェロール、δ−トコフェロール及びそれらの混合物（ビタミンＥ）。
【００５７】
１．５．ヒドロキシル化チオジフェニルエーテル、
例えば、２，２’−チオビス（６−第三ブチル−４−メチルフェノール）、２，２’−チオビス（４−オクチルフェノール）、４，４’−チオビス（６−第三ブチル−３−メチルフェノール）、４，４’−チオビス（６−第三ブチル−２−メチルフェノール）、４，４’−チオビス（３，６−ジ−第二アミルフェノール）、４，４’−ビス（２，６−ジメチル−４−ヒドロキシフェニル）ジスルフィド。
【００５８】
１．６．アルキリデンビスフェノール、
例えば、２，２’−メチレンビス（６−第三ブチル−４−メチルフェノール）、２，２’−メチレンビス（６−第三ブチル−４−エチルフェノール）、２，２’−メチレンビス［４−メチル−６−（α−メチルシクロヘキシル）−フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−第三ブチルフェノール）、２，２’−エチリデンビス（４，６−ジ−第三ブチルフェノール）、２，２’−エチリデンビス（６−第三ブチル−４−イソブチルフェノール）、２，２’−メチレン
ビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−第三ブチルフェノール）、４，４’−メチレンビス（６−第三ブチル−２−メチルフェノール）、１，１−ビス（５−第三ブチル−４−ヒドロキシ−２−メチルフェニル）ブタン、２，６−ビス（３−第三ブチル−５−メチル−２−ヒドロキシベンジル）−４−メチルフェノール、１，１，３−トリス（５−第三ブチル−４−ヒドロキシ−２−メチルフェニル）ブタン、１，１−ビス（５−第三ブチル−４−ヒドロキシ−２−メチルフェニル）−３−ｎ−ドデシルメルカプトブタン、エチレングリコールビス［３，３−ビス（３’−第三ブチル−４’−ヒドロキシフェニル）ブチレート］、ビス（３−第三ブチル−４−ヒドロキシ−５−メチルフェニル）ジシクロペンタジエン、ビス［２−（３’−第三ブチル−２’−ヒドロキシ−５’−メチルベンジル）−６−第三ブチル−４−メチルフェニル］テレフタレート、１，１−ビス−（３，５−ジメチル−２−ヒドロキシフェニル）ブタン、２，２−ビス（３，５−ジ−第三ブチル−４−ヒドロキシフェニル）プロパン、２，２−ビス（５−第三ブチル−４−ヒドロキシ２−メチルフェニル）−４−ｎ−ドデシルメルカプトブタン、１，１，５，５−テトラ（５−第三ブチル−４−ヒドロキシ−２−メチルフェニル）ペンタン。
【００５９】
１．７．Ｏ−、Ｎ−及びＳ−ベンジル化合物、
例えば、３，５，３’，５’−テトラ−第三ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ−第三ブチルベンジルメルカプトアセテート、トリス（３，５−ジ−第三ブチル−４−ヒドロキシベンジル）アミン、ビス（４−第三ブチル−３−ヒドロキシ−２，６−ジメチルベンジル）ジチオテレフタレート、ビス（３，５−ジ−第三ブチル−４−ヒドロキシベンジル）スルフィド、イソオクチル−３，５−ジ−第三ブチル−４−ヒドロキシベンジルメルカプトアセテート。
【００６０】
１．８．ヒドロキシベンジル化マロネート、
例えば、ジオクタデシル−２，２−ビス（３，５−ジ−第三ブチル−２−ヒドロキシベンジル）マロネート、ジ−オクタデシル−２−（３−第三ブチル−４−ヒドロキシ−５−メチルベンジル）マロネート、ジドデシルメルカプトエチル−２，２−ビス（３，５−ジ−第三ブチル−４−ヒドロキシベンジル）マロネート、ビス−［４−（１，１，３，３−テトラメチルブチル）フェニル］−２，２−ビス（３，５−ジ−第三ブチル−４−ヒドロキシベンジル）マロネート。
【００６１】
１．９．芳香族ヒドロキシベンジル化合物、
例えば、１，３，５−トリス（３，５−ジ−第三ブチル−４−ヒドロキシベンジル）−２，４，６−トリメチルベンゼン、１，４−ビス（３，５−ジ−第三ブチル−４−ヒドロキシベンジル）−２，３，５，６−テトラメチルベンゼン、２，４，６−トリス（３，５−ジ−第三ブチル−４−ヒドロキシベンジル）フェノール。
【００６２】
１．１０．トリアジン化合物、
例えば、２，４−ビス（オクチルメルカプト）−６−（３，５−ジ−第三ブチル−４−ヒドロキシアニリノ）−１，３，５−トリアジン、２−オクチルメルカプト−４，６−ビス（３，５−ジ−第三ブチル−４−ヒドロキシアニリノ）−１，３，５−トリアジン、２−オクチルメルカプト−４，６−ビス（３，５−ジ−第三ブチル−４−ヒドロキシフェノキシ）−１，３，５−トリアジン、２，４，６−トリス（３，５−ジ−第三ブチル−４−ヒドロキシフェノキシ）−１，２，３−トリアジン、１，３，５−トリス（３，５−ジ−第三ブチル−４−ヒドロキシベンジル）イソシアヌレート、１，３，５−トリス（４−第三ブチル−３−ヒドロキシ−２，６−ジメチルベンジル）イソシアヌレート、２，４，６−トリス−（３，５−ジ−第三ブチル−４−ヒドロキシフェニルエチル）−１，３，５−
トリアジン、１，３，５−トリス（３，５−ジ−第三ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌレート。
【００６３】
１．１１．ベンジルホスホネート、
例えば、ジメチル−２，５−ジ−第三ブチル−４−ヒドロキシベンジルホスホネート、ジエチル−３，５−ジ−第三ブチル−４−ヒドロキシベンジルホスホネート、ジオクタデシル−３，５−ジ−第三ブチル−４−ヒドロキシベンジルホスホネート、ジオクタデシル−５−第三ブチル−４−ヒドロキシ−３−メチルベンジルホスホネート、３，５−ジ−第三ブチル−４−ヒドロキシベンジルホスホン酸のモノエチルエステルのカルシウム塩。
【００６４】
１．１２．アシルアミノフェノール、
例えば、４−ヒドロキシラウラニリド、４−ヒドロキシステアラニリド、オクチルＮ−（３，５−ジ−第三ブチル−４−ヒドロキシフェニル）カルバメート。
【００６５】
１．１３．β−（３，５−ジ−第三ブチル−４−ヒドロキシフェニル）プロピオン酸のエステルであって、一価又は多価アルコール、例えば、
メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００６６】
１．１４．β−（５−第三ブチル−４−ヒドロキシ−３−メチルフェニル）プロピオン酸のエステルであって、一価又は多価アルコール、例えば、メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン；３，９−ビス［２−｛３−（３−第三ブチル−４−ヒドロキシ−５−メチルフェニル）プロピオニルオキシ｝−１，１−ジメチルエチル］−２，４，８，１０−テトラオキサスピロ［５．５］ウンデカンとのエステル。
【００６７】
１．１５．β−（３，５−ジシクロヘキシル−４−ヒドロキシフェニル）プロピオン酸のエステルであって、一価又は多価アルコール、例えば、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００６８】
１．１６．３，５−ジ−第三ブチル−４−ヒドロキシフェニル酢酸のエステルであって
、一価又は多価アルコール、例えば、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００６９】
１．１７．β−（３，５−ジ−第三ブチル−４−ヒドロキシフェニル）プロピオン酸のアミド、例えば、Ｎ，Ｎ’−ビス（３，５−ジ−第三ブチル−４−ヒドロキシフェニルプロピオニル）ヘキサメチレンジアミド、Ｎ，Ｎ’−ビス（３，５−ジ−第三ブチル−４−ヒドロキシフェニルプロピオニル）トリメチレンジアミド、Ｎ，Ｎ’−ビス（３，５−ジ−第三ブチル−４−ヒドロキシフェニルプロピオニル）ヒドラジド、Ｎ，Ｎ’−ビス［２−（３−［３，５−ジ−第三ブチル−４−ヒドロキシフェニル］プロピオニルオキシ）エチル］オキサミド（ユニロイヤル（Ｕｎｉｒｏｙａｌ）によって供給されるナウガード（Ｎａｕｇａｒｄ）（登録商標）ＸＬ−１）。
【００７０】
１．１８．アスコルビン酸（ビタミンＣ）
【００７１】
１．１９．アミン酸化防止剤、
例えば、Ｎ，Ｎ’−ジ−イソプロピル−ｐ−フェニレンジアミン、Ｎ，Ｎ’−ジ−第二ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−第二ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−第三オクチルフェニル）−１−ナフチルアミン、Ｎ−フェニル−２−ナフチルアミン、オクチル化ジフェニルアミン、例えばｐ，ｐ’−ジ−第三オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−第三ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、第三オクチル化Ｎ−フェニル−１−ナフチルアミン、モノ−及びジアルキル化第三ブチル／第三オクチルジフェニルアミンの混合物、モノ−及びジアルキル化ノニルジフェニルアミンの混合物、モノ−及びジアルキル化ドデシルジフェニルアミンの混合物、モノ−及びジアルキル化イソプロピル／イソヘキシルジフェニルアミンの混合物、モノ−及びジアルキル化第三ブチルジフェニルアミンの混合物、２，３−ジヒドロ−３，３−ジメチル−４Ｈ−１，４−ベンゾチアジン、フェノチアジン、モノ−及びジアルキル化第三ブチル／第三オクチルフェノチアジンの混合物、モノ−及びジアルキル化第三オクチルフェノチアジンの混合物、Ｎ−アリルフェノチアジン、Ｎ，Ｎ，Ｎ
’，Ｎ’−テトラフェニル−１，４−ジアミノブテ−２−エン。
【００７２】
２．ＵＶ吸収剤及び光安定剤
２．１．２−（２’−ヒドロキシフェニル）ベンゾトリアゾール、
例えば、２−（２’−ヒドロキシ−５’−メチルフェニル）ベンゾトリアゾール、２−（３’，５’−ジ−第三ブチル−２’−ヒドロキシフェニル）ベンゾトリアゾール、２−（５’−第三ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−第三ブチル−２’−ヒドロキシフェニル）−５−クロロベンゾトリアゾール、２−（３’−第三ブチル−２’−ヒドロキシ−５’−メチルフェニル）−５−クロロベンゾトリアゾール、２−（３’−第二ブチル−５’−第三ブチル−２’−ヒドロキシフェニル）ベンゾトリアゾール、２−（２’−ヒドロキシ−４’−オクチルオキシフェニル）ベンゾトリアゾール、２−（３’，５’−ジ−第三アミル−２’−ヒドロキシフェニル）ベンゾトリアゾール、２−（３’，５’−ビス（α，α−ジメチルベンジル）−２’−ヒドロキシフェニル）ベンゾトリアゾール、２−（３’−第三ブチル−２’−ヒドロキシ−５’−（２−オクチルオキシカルボニルエチル）フェニル）−５−クロロベンゾトリアゾール、２−（３’−第三ブチル−５’−［２−（２−エチルヘキシルオキシ）カルボニルエチル］−２’−ヒドロキシフェニル）−５−クロロベンゾトリアゾール、２−（３’−第三ブチル−２’−ヒドロキシ−５’−（２−メトキシカルボニルエチル）フェニル）−５−クロロベンゾトリアゾール、２−（３’−第三ブチル−２’−ヒドロキシ−５’−（２−メトキシカルボニルエチル）フェニル）ベンゾトリアゾール、２−（３’−第三ブチル−２’−ヒドロキシ−５’−（２−オクチルオキシカルボニルエチル）フェニル）ベンゾトリアゾール、２−（３’−第三ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−第三ブチル−２’−ヒドロキシ−５’−（２−イソオクチルオキシカルボニルエチル）フェニルベンゾトリアゾール、２，２’−メチレンビス［４−（１，１，３，３−テトラメチルブチル）−６−ベンゾトリアゾール−２−イルフェノール］；２−［３’−第三ブチル−５’−（２−メトキシカルボニルエチル）−２’−ヒドロキシフェニル］−２Ｈ−ベンゾトリアゾールとポリエチレングリコール３００とのエステル交換生成物；Ｒが３’−第三ブチル−４’−ヒドロキシ−５’−２Ｈ−ベンゾトリアゾリ−２−イルフェニル基を表す［Ｒ−ＣＨ2ＣＨ2−ＣＯＯ−ＣＨ2ＣＨ2−］2−、２−［２’−ヒドロキシ−３’−（α，α−ジメチルベンジル）−５’−（１，１，３，３−テトラメチルブチル）フェニル］ベンゾトリアゾール；２−［２’−ヒドロキシ−３’−（１，１，３，３−テトラメチルブチル）−５’−（α，α−ジメチルベンジル）フェニル］ベンゾトリアゾール。
【００７３】
２．２．２−ヒドロキシベンゾフェノン、
例えば、４−ヒドロキシ、４−メトキシ、４−オクチルオキシ、４−デシルオキシ、４−ドデシルオキシ、４−ベンジルオキシ、４，２’，４’−トリヒドロキシ及び２’−ヒドロキシ−４，４’−ジメトキシ誘導体。
【００７４】
２．３．置換された及び未置換の安息香酸のエステル、
例えば、４−第三ブチル−フェニルサリチレート、フェニルサリチレート、オクチルフェニルサリチレート、ジベンゾイルレゾルシノール、ビス（４−第三ブチルベンゾイル）レゾルシノール、ベンゾイルレゾルシノール、２，４−ジ−第三ブチルフェニル３，５−ジ−第三ブチル−４−ヒドロキシベンゾエート、ヘキサデシル３，５−ジ−第三ブチル−４−ヒドロキシベンゾエート、オクタデシル３，５−ジ−第三ブチル−４−ヒドロキシベンゾエート、２−メチル−４，６−ジ−第三ブチルフェニル３，５−ジ−第三ブチル−４−ヒドロキシベンゾエート。
【００７５】
２．４．アクリレート、
例えば、エチルα−シアノ−β，β−ジフェニルアクリレート、イソオクチルα−シアノ−β，β−ジフェニルアクリレート、メチルα−カルボメトキシシンナメート、メチルα−シアノ−β−メチル−ｐ−メトキシシンナメート、ブチルα−シアノ−β−メチル−ｐ−メトキシシンナメート、メチルα−カルボメトキシ−ｐ−メトキシシンナメート、Ｎ−（β−カルボメトキシ−β−シアノビニル）−２−メチルインドリン、ネオペンチルテトラ（α−シアノ−β，β−ジフェニルアクリレート）。
【００７６】
２．５．ニッケル化合物、
例えば、ｎ−ブチルアミン、トリエタノールアミン又はＮ−シクロヘキシルジエタノールアミンのような他の配位子を伴うか又は伴わない１：１又は１：２錯体のような２，２’−チオビス−［４−（１，１，３，３−テトラメチルブチル）フェノール］のニッケル錯体、ニッケルジブチルジチオカルバメート、モノアルキルエステルのニッケル塩、例えば４−ヒドロキシ−３，５−ジ−第三ブチルベンジルホスホン酸のメチル又はエチルエステル、ケトキシム、例えば２−ヒドロキシ−４−メチルフェニル−ウンデシルケトキシムのニッケル錯体、他の配位子を伴うか又は伴わない１−フェニル−４−ラウロイル−５−ヒドロキシピラゾールのニッケル錯体。
【００７７】
２．６．立体障害性アミン、
例えば、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）ｎ−ブチル−３，５−ジ−第三ブチル−４−ヒドロキシベンジルマロネート、１−（２−ヒドロキシエチル）−２，２，６，６−テトラメチル−４−ヒドロキシピペリジンとコハク酸の縮合物、Ｎ，Ｎ’−ビス（２，２，６，６−テトラメチル−４−ピペリジル）ヘキサメチレンジアミンと４−第三オクチルアミノ−２，６−ジクロロ−１，３，５−トリアジンの直鎖状又は環状縮合物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−第三ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ’−ビス（２，２，６，６−テトラメチル−４−ピペリジル）ヘキサメチレンジアミンと４−モルホリノ−２，６−ジクロロ−１，３，５−トリアジンの直鎖状又は環状縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンの縮合物、２−クロロ−４，６−ジ−（４−ｎ−ブチルアミノ−１，２，２，６，６−ペンタメチルピペリジル）−１，３，５−トリアジンと１，２−ビス（３−アミノプロピルアミノ）エタンの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−と４−ステアリルオキシ−２，２，６，６−テトラメチルピペリジンの混合物、
Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンの縮合物、１，２−ビス（３−アミノプロピルアミノ）エタンと２，４，６−トリクロロ−１，３，５−トリアジン並びに４−ブチルアミノ−２，２，６，６−テトラメチルピペリジンの縮合物（ＣＡＳ登録番号［１３６５０４−９６−６］）；１，６−ヘキサンジアミンと２，４，６−トリクロロ−１，３，５−トリアジン並びにＮ，Ｎ−ジブチルアミンと４−ブチルアミノ−２，２，６，６−テトラメチルピペリジンの縮合物（ＣＡＳ登録番号［１９２２６８−６４−７］）；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４．５］デカン、７，７，９，９−テトラメチル−２−シクロウンデシル−１−オキサ−３，８−ジアザ−４−オキソスピロ［４．５］デカンとエピクロロヒドリンの反応生成物、１，１−ビス（１，２，２，６，６−ペンタメチル−４−ピペリジルオキシカルボニル）−２−（４−メトキシフェニル）エテン、Ｎ，Ｎ’−ビス−ホルミル−Ｎ，Ｎ’−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、マレイン酸無水物−α−オレフィンコポリマーと２，２，６，６−テトラメチル−４−アミノピペリジン又は１，２，２，６，６−ペンタメチル−４−アミノピペリジンとの反応生成物、２，４−ビス［Ｎ−（１−シクロヘキシルオキシ−２，２，６，６−テトラメチルピペリジン−４−イル）−Ｎ−ブチルアミノ］−６−（２−ヒドロキシエチル）アミノ−１，３，５−トリアジン、１−（２−ヒドロキシ−２−メチルプロポキシ）−４−オクタデカノイルオキシ−２，２，６，６−テトラメチルピペリジン、５−（２−エチルヘキサノイル）オキシメチル−３，３，５−トリメチル−２−モルホリノン、サンデュポア（クラリアント；ＣＡＳ登録番号１０６９１７−３１−１）、５−（２−エチルヘキサノイル）オキシメチル−３，３，５−トリメチル−２−モルホリノン、２，４−ビス［（１−シクロヘキシルオキシ−２，２，６，６−ピペリジニ−４−イル）ブチルアミノ］−６−クロロ−ｓ−トリアジンとＮ，Ｎ’−ビス（３−アミノプロピル）エチレンジアミンの反応生成物、１，３，５−トリス（Ｎ−シクロヘキシル−Ｎ−（２，２，６，６−テトラメチルピペラジノ−３−オン−４−イル）アミノ）−ｓ−トリアジン、１，３，５−トリス（Ｎ−シクロヘキシル−Ｎ−（１，２，２，６，６−ペンタメチルピペラジン−３−オン−４−イル）アミノ）−ｓ−トリアジン。
【００７８】
２．７．オキサミド、
例えば、４，４’−ジオクチルオキシオキサニリド、２，２’−ジエトキシオキサニリド、２，２’−ジオクチルオキシ−５，５’−ジ−第三ブトキサニリド、２，２’−ジドデシルオキシ−５，５’−ジ−第三ブトキサニリド、２−エトキシ−２’−エチルオキサニリド、Ｎ，Ｎ’−ビス（３−ジメチルアミノプロピル）オキサミド、２−エトキシ−５−第三ブチル−２’−エトキサニリド及びその２−エトキシ−２’−エチル−５，４’−ジ−第三ブトキサニリドとの混合物、ｏ−及びｐ−メトキシ二置換オキサニリドの混合物及びｏ−及びｐ−エトキシ二置換オキサニリドの混合物。
【００７９】
２．８．２−（２−ヒドロキシフェニル）−１，３，５−トリアジン、
例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフ
ェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロピルオキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン、２，４−ビス（４−［２−エチルヘキシルオキシ］−２−ヒドロキシフェニル）−６−（４−メトキシフェニル）−１，３，５−トリアジン。
【００８０】
３．金属奪活剤、
例えば、Ｎ，Ｎ’−ジフェニルオキサミド、Ｎ−サリチラル−Ｎ’−サリチロイル−ヒドラジン、Ｎ，Ｎ’−ビス（サリチロイル）ヒドラジン、Ｎ，Ｎ’−ビス（３，５−ジ−第三ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【００８１】
４．ホスフィット及びホスホナイト、
例えば、トリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ−第三ブチルフェニル）ホスフィット、ジイソデシルペンタエリトリトールジホスフィット、ビス（２，４−ジ−第三ブチルフェニル）ペンタエリトリトールジホスフィット、ビス（２，４−ジ−クミルフェニル）ペンタエリトリトールジホスフィット、ビス（２，６−ジ−第三ブチル−４−メチルフェニル）ペンタエリトリトールジホスフィット、ジイソデシルオキシペンタエリトリトールジホスフィット、ビス（２，４−ジ−第三ブチル−６−メチルフェニル）ペンタエリトリトールジホスフィット、ビス（２，４，６−トリス（第三ブチルフェニル）ペンタエリトリトールジホスフィット、トリステアリルソルビトールトリホスフィット、テトラキス（２，４−ジ−第三ブチルフェニル）４，４’−ビフェニレンジホスホナイト、６−イソオクチルオキシ−２，４，８，１０−テトラ−第三ブチル−１２Ｈ−ジベンズ［ｄ，ｇ］−１，３，２−ジオキサホスホシン、ビス（２，４−ジ−第三ブチル−６−メチルフェニル）メチルホスフィット、ビス（２，４−ジ−第三ブチル−６−メチルフェニル）エチルホスフィット、６−フルオロ−２，４，８，１０−テトラ−第三ブチル−１２−メチル−ジベンズ［ｄ，ｇ］−１，３，２−ジオキサホスホシン、２，２’，２’’−ニトリロ［トリエチルトリス（３，３’，５，５’−テトラ−第三ブチル−１，１’−ビフェニル−２，２’−ジイル）ホスフィット
］、２−エチルヘキシル（３，３’，５，５’−テトラ−第三ブチル−１，１’−ビフェニル−２，２’−ジイル）ホスフィット、５−ブチル−５−エチル−２−（２，４，６−トリ−第三ブチルフェノキシ）−１，３，２−ジオキサホスフィラン。
【００８２】
５．ヒドロキシルアミン、
例えば、Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化牛脂アミンから誘導されたＮ，Ｎ−ジアルキルヒドロキシルアミン。
【００８３】
６．ニトロン、
例えば、Ｎ−ベンジル−α−フェニルニトロン、Ｎ−エチル−α−メチルニトロン、Ｎ−オクチル−α−ヘプチルニトロン、Ｎ−ラウリル−α−ウンデシルニトロン、Ｎ−テトラデシル−α−トリデシルニトロン、Ｎ−ヘキサデシル−α−ペンタデシルニトロン、Ｎ−オクタデシル−α−ヘプタデシルニトロン、Ｎ−ヘキサデシル−α−ヘプタデシルニトロン、Ｎ−オクタデシル−α−ペンタデシルニトロン、Ｎ−ヘプタデシル−α−ヘプタデシルニトロン、Ｎ−オクタデシル−α−ヘキサデシルニトロン、水素化牛脂アミンから誘導されたＮ，Ｎ−ジアルキルヒドロキシルアミンから誘導されたニトロン。
【００８４】
７．チオ相乗剤、
例えば、ジラウリルチオジプロピオネート、ジミスチリルチオジプロピオネート、ジステアリルチオジプロピオネート又はジステアリルジスルフィド。
【００８５】
８．過酸化物捕捉剤、
例えば、β−チオジプロピオン酸のエステル、例えば、ラウリル、ステアリル、ミリスチル又はトリデシルエステル、メルカプトベンズイミダゾール又は２−メルカプトベンズイミダゾールの亜鉛塩、亜鉛ジブチルジチオカルバメート、ジオクタデシルジスルフィド、ペンタエリトリトールテトラキス（β−ドデシルメルカプト）プロピオネート。
【００８６】
９．ポリアミド安定剤
例えば、ヨウ化物及び／又はリン化合物と組み合わせた銅塩及び二価マンガンの塩。
【００８７】
１０．塩基性補助安定剤
例えば、メラミン、ポリビニルピロリドン、ジシアンジアミド、トリアリルシアヌレート、尿素誘導体、ヒドラジン誘導体、アミン、高級脂肪酸のアルカリ金属塩及びアルカリ土類金属塩、例えばカルシウムステアレート、亜鉛ステアレート、マグネシウムベヘネート、マグネシウムステアレート、ナトリウムリシノレート及びカリウムパルミテート、アンチモンピロカテコレート又は亜鉛ピロカテコレート。
【００８８】
１１．核剤、
例えば、タルクのような無機物質、二酸化チタン、酸化マグネシウムのような金属酸化物、好ましくはアルカリ土類金属のリン酸塩、炭酸塩又は硫酸塩；モノ−又はポリカルボン酸のような有機化合物及びそれらの塩、例えば、４−第三ブチル安息香酸、アジピン酸、ジフェニル酢酸、コハク酸ナトリウム又は安息香酸ナトリウム；イオンコポリマー（アイオノマー）のようなポリマー化合物。特に好ましいものは、１，３：２，４−ビス（３’，４’−ジメチルベンジリデン）ソルビトール、１，３：２，４−ジ（パラメチル−ジベンジリデン）ソルビトール及び１，３：２，４−ジ（ベンジリデン）ソルビトールである。
【００８９】
１２．充填剤及び強化剤、
例えば、炭酸カルシウム、シリケート、ガラス繊維、ガラスビーズ、アスベスト、タルク、カオリン、雲母、硫酸バリウム、金属酸化物及び金属水酸化物、カーボンブラック、グラファイト、木粉及び他の天然物の粉末又は繊維、合成繊維。
【００９０】
１３．他の添加剤
例えば、可塑剤、滑剤、乳化剤、顔料、レオロジー添加剤、触媒、流れ向上剤、蛍光増白剤、防炎剤、静電防止剤及び発泡剤。
【００９１】
１４．ベンゾフラノン及びインドリノン、
例えば、米国特許第４，３２５，８６３号明細書；米国特許第４，３３８，２４４号明細書；米国特許第５，１７５，３１２号明細書；米国特許第５，２１６，０５２号明細書；米国特許第５，２５２，６４３号明細書；独国特許出願公開第４３１６６１１号明細書；独国特許出願公開第４３１６６２２号明細書；独国特許出願公開第４３１６８７６号明細書；欧州特許出願公開第０５８９８３９号明細書、欧州特許出願公開第０５９１１０２号明細書、欧州特許出願公開第１２９１３８４号明細書に開示されるもの、又は３−［４−（２−アセトキシエトキシ）フェニル］−５，７−ジ−第三ブチル−ベンゾフラノ−２−オン、５，７−ジ−第三ブチル−３−［４−（２−ステアロイルオキシエトキシ）フェニル］ベンゾフラノ−２−オン、３，３’−ビス［５，７−ジ−第三ブチル−３−（４−［２−ヒドロキシエトキシ］フェニル）ベンゾフラノ−２−オン］、５，７−ジ−第三ブチル−３−（４−エトキシフェニル）ベンゾフラノ−２−オン、３−（４−アセトキシ−３，５−ジメチルフェニル）−５，７−ジ−第三ブチルベンゾフラノ−２−オン、３−（３，５−ジメチル−４−ピバロイルオキシフェニル）−５，７−ジ−第三ブチルベンゾフラノ−２−オン、３−（３，４−ジメチルフェニル）−５，７−ジ−第三ブチルベンゾフラノ−２−オン、３−（２，３−ジメチルフェニル）−５，７−ジ−第三ブチルベンゾフラノ−２−オン、３−（２−アセチル−５−イソオクチルフェニル）−５−イソオクチル−ベンゾフラノ−２−オン。
【００９２】
更なる添加剤は、典型的には、処理される材料の総質量に基づき、０．０１ないし１０％の濃度で使用される。
【００９３】
本発明の好ましい組成物は、他の添加剤として、フェノール系抗酸化剤、光安定剤及び／又は加工安定剤を含む。
【００９４】
天然、半合成又は合成ポリマー中への成分（ｂ）及び所望による更なる添加剤の配合は、既知の方法によって、例えば成形前又は成形中に、もしくは溶解した又は分散した化合物を天然、半合成又は合成ポリマーに適用し、適当ならば、その後、溶媒をゆっくりと蒸発させることによって、行われる。
【００９５】
本発明はまた、５ないし９０質量％の量の成分（ａ）及び５ないし８０質量％の量の成分（ｂ）を含むマスターバッチ又は濃縮物の形態の組成物に関する。
【００９６】
成分（ｂ）及び所望による更なる添加剤はまた、重合前又は重合中に、もしくは架橋前にも添加され得る。
【００９７】
成分（ｂ）及び所望による更なる添加剤は、そのままの形態で、又はワックス、オイル又はポリマー中に封入されて、合成ポリマー中に配合され得る。
【００９８】
この方法で製造されたポリマーは、広い種々の形態で、例えばフォーム、フィルム、繊
維、テープ、成形組成物として、異形材として、又はコーティング材料、とりわけ粉体コーティング、接着剤、パテのためのバインダーとして、又、特に、例えば液体又はガスのためのパイプ、フィルム、繊維、不織布、ジオメンブレン、テープ、異形材又はタンクのような、抽出媒体と長期にわたり接触する肉厚層のポリオレフィン成形物として使用され得る。
【００９９】
好ましい肉厚層のポリオレフィン成形物は、１ないし５０ｍｍ、特に１ないし３０ｍｍ、例えば２ないし１０ｍｍの層厚を有する。
【０１００】
本発明に従った組成物は、種々の造形品の製造に有利に使用され得る。例えば：
Ｉ−１）浮動機器、海用機器用途、ポンツーン、ブイ、デッキのプラスチック製材、桟橋、ボート、カヤック、オール及び海岸の補強材。
【０１０１】
Ｉ−２）自動車への適用、特にバンパー、ダッシュボード、バッテリー、リア及びフロントのライニング、フードの下の成形部分、フードの棚板、トランクのライニング、室内のライニング、エアバッグカバー、電子用成形品（ライト）、ダッシュボードのガラス板、ヘッドランプのガラス板、計器パネル、室外ライニング、椅子張り、自動車のライト、ヘッドライト、パーキングライト、リアライト、ストップライト、内装品及び外装品；ドアパネル；ガスタンク；フロントガラス；リアウィンドウ；シート裏張り、室外パネル、ワイヤー絶縁物、シールの為の異形押出物、クラッド、柱カバー、シャシ部分、排気システム、燃料フィルター／フィルター、燃料ポンプ、燃料タンク、車体の成形品、コンバーチブル屋根、室外のミラー、室外装飾、締結具／固定具、フロント部分のエンドモジュール、ガラス、ヒンジ、ロックシステム、手荷物用／ルーフラック、プレス／打抜き部品、封止装置、側部の衝撃保護材、防音材／絶縁材及びサンルーフ。
【０１０２】
Ｉ−３）道路交通機器、特に交通標識、道路標識、自動車の備品、警告三角形、医療ケース、ヘルメット、タイヤ。
【０１０３】
Ｉ−４）備品を含む、飛行機、鉄道、自動車（車、モーターバイク）用の機器。
【０１０４】
Ｉ−５）宇宙用、特にロケット及び衛星用の機器、例えば再突入シールド。
【０１０５】
Ｉ−６）建築及び設計の、鉱業用の用途、音響防音システム、街の避難所、及びシェルター用の機器。
【０１０６】
ＩＩ−１）取付け具、一般のケース及びカバー、及び電気／電子機器（パーソナルコンピューター、電話、携帯電話、プリンター、テレビ一式、オーディオ及びビデオ機器）、植木鉢、衛星ＴＶ用ボウル、及びパネル機器。
【０１０７】
ＩＩ−２）鋼または布のような他の材料の外被。
【０１０８】
ＩＩ−３）電子工業の機器、とりわけプラグの絶縁体、特にコンピュータープラグ、電気及び電子部品のケース、プリントボード、及びチップ、チェックカード、またはクレジットカードのような電子データ保存のための材料。
【０１０９】
ＩＩ−４）電気機具、とりわけ洗濯機、タンブラー、オーブン（マイクロ波オーブン）、皿洗い機、ミキサー、及びアイロン。
【０１１０】
ＩＩ−５）ライトカバー（例えば、街灯、ランプシェード）。
【０１１１】
ＩＩ−６）ワイヤー及びケーブルにおける用途（半導体、絶縁体及びケーブル被覆）。
【０１１２】
ＩＩ−７）コンデンサー、冷蔵庫、冷凍機、加熱装置、空調機、電子部品の封入、半導体、コーヒー機器、及び真空掃除機のホイル。
【０１１３】
ＩＩＩ−１）はめば歯車（ギア）、スライド取付品、スペーサー、スクリュー、ボルト、ハンドル、及びノブのような技術的物品。
【０１１４】
ＩＩＩ−２）回転翼、換気扇及びウィンドミルの翼、ソーラー装置、スイミングプール、スイミングプールカバー、プールライナー、ポンドライナー、クロゼット、衣装ダンス、区分壁、小割壁、折畳壁、屋根、シャッター（例えば、ローラーシャッター）、建具、パイプ間の接合具、スリーブ、及びコンベヤーベルト。
【０１１５】
ＩＩＩ−３）衛生用品、特にシャワー室、便座、カバー、洗面台。
【０１１６】
ＩＩＩ−４）衛生用品、特にオムツ（幼児、成人の失禁用）、女性の生理用品、シャワーカーテン、ブラシ、マット、桶、移動式のトイレ、歯ブラシ、及びベッド用便器。
【０１１７】
ＩＩＩ−５）水、汚水、及び化学薬品のための（架橋された又はされていない）パイプ、ワイヤー及びケーブル保護のためのパイプ、ガス、オイル及び下水のためのパイプ、側溝、地下パイプ、及び排水システム。
【０１１８】
ＩＩＩ−６）あらゆる形材（窓枠）及び羽目板の形材
【０１１９】
ＩＩＩ−７）ガラス代用品、とりわけ押出プレート、（一枚岩、二層または多層壁の）建物、飛行機、校舎の艶出し、建築物のガラス、列車、乗物、衛生用品及び温室のための押出しシート、窓フィルム。
【０１２０】
ＩＩＩ−８）プレート（壁、まな板）、押出被覆（印画紙、テトラパック及びパイプ被覆）、サイロ、木材代用品、プラスチック製材、複合木材、壁、表面材、家具、装飾箔、床被覆（室内及び室外用）、フローリング、踏板、及びタイル。
【０１２１】
ＩＩＩ−９）取入れ及び排出マニホールド
【０１２２】
ＩＩＩ−１０）セメント−、コンクリート−、複合−用途、及びカバー、羽目板及びクラッド、手すり、手すり子、キッチンカウンター、屋根、屋根用シート、タイル及び防水シート。
【０１２３】
ＩＶ−１）プレート（壁、まな板）、トレー、人工芝、アストロターフ、競技場（運動）の人工カバー、競技場（運動）の人工床、及びテープ。
【０１２４】
ＩＶ−２）連続及び短繊維の織物、繊維（カーペット／衛生用品／ジオテキスタイル（ｇｅｏｔｅｘｔｉｌｅｓ）／モノフィラメント；フィルター；ワイプ／カーテン（シェード）／医療用品）、バルキー繊維（ガウン／防護衣等の用途）、ネット、ロープ、ケーブル、紐、コード、糸、安全シートベルト、衣服、下着、手袋；ブーツ；ゴムブーツ、肌着、衣類、水着、運動着、傘（パラソル、日傘）、パラシュート、パラグライダー、帆、“気球に使用されている絹”、キャンプ用品、テント、エアーベッド、日光浴用のイス、大きなバック（ｂｕｌｋ  ｂａｇ）、及びバック。
【０１２５】
ＩＶ−３）屋根、トンネル、ごみ捨て場、池、投棄場、壁、屋根膜、ジオメンブレン、
スイミングプール、カーテン／サン−シールド、日除け、キャノピー、壁紙、食品パック及びラップ（柔らかい及び硬い）、医薬品のパッケージ（柔らかい及び硬い）、エアーバッグ／安全ベルト、腕−及び頭支え、カーペット、中央のコンソール、ダッシュボード、コックピット、ドア、頭上のコンソールモジュール、ドア装飾、ヘッドライナー、室内灯、室内鏡、網棚、荷台の荷物カバー、シート、ステアリングコラム、ステアリングのホイール、布地、及びトランク装飾のためのメンブレン、絶縁体、カバー及びシール。
【０１２６】
Ｖ）フィルム（包装用、投棄場用、積層用、農業用、及び園芸用、温室用、マルチ用、トンネル用、サイレージ用）、荷梱包、スイミングプール、ごみ袋、壁紙、延伸フィルム、ラフィア、脱塩フィルム、バッテリー、及びコネクター。
【０１２７】
ＶＩ−１）食品パック及びラップ（柔らかい及び硬い）、ボトル。
【０１２８】
ＶＩ−２）箱（かご）、旅行かばん、大型の収納箱、家庭用の箱、パレット、棚、トラック、ねじ箱、パック及び缶のような収納システム。
【０１２９】
ＶＩ−３）カートリッジ、シリンジ、医療用品、あらゆる輸送のためのコンテナ、くずかご、及びくず箱、ごみ袋、ビン、ごみ容器、ごみ箱の中に入れるごみ袋、車輪付きゴミ箱（ｗｈｅｅｌｙ  ｂｉｎｓ）、コンテナ一般、水／使用済水／化学薬品／ガス／オイル／ガソリン／軽油のためのタンク；タンクのライナー（ｔａｎｋ  ｌｉｎｅｒｓ）、箱、木箱、バッテリーケース、桶、ピストン、眼病用用品、診察機器のような医療機器、及び発心用薬剤の梱包。
【０１３０】
ＶＩＩ−１）押出被覆（印画紙、テトラパック、あらゆる種類の家庭用品（例えば、電気機器、魔法壜／衣料ハンガー）、プラグ、ワイヤーのような締結システム及びケーブルクランプ、ジッパー、クロージャー、鍵及びスナップ−クロージャー。
【０１３１】
ＶＩＩ−２）運動及びフィットネス機器、体操マット、スキーブーツ、インライン−スケート、スキー、ビックフット（ｂｉｇ  ｆｏｏｔ）、運動場の表面（例えばテニスコート）のような補助機器及び余暇のための製品；ねじ蓋、ボトル及び缶の蓋及びストッパー。
【０１３２】
ＶＩＩ−３）家具一般、発泡製品（クッション、衝撃吸収材）、フォーム、スポンジ、ふきん、マット、ガーデンチェアー、競技場シート、テーブル、ソファー、玩具、建築材料（板／フィギュア／ボール）、劇場、滑り台、及び遊び用乗物。
【０１３３】
ＶＩＩ−４）光学及び磁気データ保存のための材料
【０１３４】
ＶＩＩ−５）台所用品（食用、飲用、調理用、保存用）
【０１３５】
ＶＩＩ−６）ＣＤ類、カセット及びビデオテープの箱；ＤＶＤ電子製品、あらゆる種類のオフィス用品（ボールペン、印鑑及び印肉、マウス、棚、トラック）、あらゆる量及び内容物（飲料、洗剤、香水を含む化粧品）のボトル、及び接着テープ。
【０１３６】
ＶＩＩ−７）履物（靴、靴底）、インソール、スパッツ、接着剤、構造用接着剤、食品箱（果物、野菜、肉、魚）、合成紙、ボトルのラベル、ソファー、人工関節（人間）、プリントプレート（フレキソ印刷用）、プリント回路板、及びディスプレーの技術。
【０１３７】
ＶＩＩ−８）充填ポリマー（タルク、チョーク、陶土（カオリン）、珪灰石、顔料、カーボンブラック、ＴｉＯ2、雲母、ナノ複合材料、ドロマイト、シリケート、ガラス、ア
スベスト）の機器。
【０１３８】
特に興味深いものは、成分（ａ）として繊維及び不織布を含む組成物である。
【０１３９】
このように、本発明の更なる態様は、造形品、特にフィルム、パイプ、異形材、ボトル、タンク又はコンテナ、上記組成物を含む繊維に関する。
【０１４０】
本発明の更なる態様は、上記組成物を含む成形品に関する。成形は特に、射出、吹込、圧縮、回転成形又はスラッシュ成形又は押出により行われる。
【０１４１】
本発明はまた、天然、半合成又は合成ポリマーの表面エネルギーを減少させるための方法でもあり、該天然、半合成又は合成ポリマー中に式（Ｉ）で表わされる化合物［成分（ｂ）］の少なくとも１種を配合することを含む方法に関する。
【０１４２】
天然、半合成又は合成ポリマーの表面エネルギーを減少させるための［例えば、撥油性及び撥水性を増加させるための］方法において、好ましい式（Ｉ）で表わされる化合物又は成分（ｂ）の各々、及び所望による更なる添加剤は、組成物のために記載したものと同様である。
【０１４３】
本発明の好ましい態様はまた、天然、半合成又は合成ポリマーのための表面エネルギーの減少剤としての［例えば、撥油剤及び撥水剤としての］、式（Ｉ）で表わされる化合物［成分（ｂ）］の使用である。
【０１４４】
天然、半合成又は合成ポリマーの表面エネルギーの減少剤としての［例えば、撥油性及び撥水性を増加させるための］使用において、好ましい式（Ｉ）で表わされる化合物又は成分（ｂ）の各々、及び所望による更なる添加剤は、組成物のために記載したものと同様である。
【０１４５】
以下の実施例で本発明を更に説明する。部又はパーセント（％）は、質量に関する。
【実施例】
【０１４６】
実施例１：ポリプロピレンにおける撥水性及び撥油性
式（Ｉ）で表される化合物の忌避性質を測定するために、それらを下記の手順に従い試験した。試料製造は、溶融添加ポリプロピレン不織布と該添加剤の移動をその表面及び適切な化学基の表面転位まで高める熱処理（例えば１０分間１３０℃）の組み合わせである。この追加の熱サイクルで、基材表面全体に及ぶ均一な再分布を得るために式（Ｉ）で表される化合物を融解することが推奨される。
【０１４７】
処理した不織布試料を、ＩＮＤＡ試験法８０．８（９９）に類似の撥水性試験で評価した。不織布のぬれ挙動を一連の水／イソプロパノール混合物で試験した。ぬれ挙動の観察結果を、０（可湿、非撥水性）ないし１０（最適な撥水性）で評価した。
【０１４８】
処理した不織布試料を、ＡＡＴＣＣ試験法１１８−１９９７／ＩＳＯ１４４１９に類似の撥油性試験で評価した。この試験は、撥水性試験方法に対し既に述べられたものと同じ概念に従うが、試験溶媒として一連の炭化水素を使用した。ぬれ挙動の観察結果を、０（非撥油性）ないし８（最適な撥油性）で評価した。
【０１４９】
配合：式（Ｉ）で表される化合物を、完全な液体となるまで、オーブン中で７０℃において加熱した。該液体を、加熱したメスシリンダーを介して、レイストリッツＭＩＣ２７／ＧＬ−３２Ｄ  二軸スクリュー押出機を使用して、１０ないし２０ｍＬ／分の速度で、
ポリプロピレンペレットの二軸スクリュー押出物に添加した。押出帯は、メインスクリュー５００ＲＰＭで、１５０−１９５℃であり、ＰＰフィーダーは２００−２５０ＲＰＭである。溶融ポリマー及び添加剤は、２つのオリフィス丸ダイを通して出す。溶融物質は、冷水おけ中ですぐに冷却及び固化させた。固化したストランドをコンエアー／ジェトロ  ３０４  ペレタイザー中にかけた。スパンボンド加工のために使用したポリプロピレンはエクソンモービル社製ＰＰ３１５５（溶融流量３６ｇ／１０分）であり、メルトブロー加工のために使用したポリプロピレンはエクソンモービル社製ＰＰ３５４６（溶融流量１２００ｇ／１０分）である。
【０１５０】
もう１つの方法として、式（Ｉ）で表される化合物は、当業者によってマスターバッチに作られた。望ましいレベルのマスターバッチを、次にスパンボンド及びメルトブロー不織布を作るために適したポリプロピレンとタンブル混合した。
【０１５１】
タンブル混合：質量で望む添加濃度となるように、濃縮ペレットを追加のポリプロピレンペレットとともに落とし、そしてマリオンＳＰＳ１２２４ミキサーで混合した。
【０１５２】
メルトブロー加工：メルトブローポリプロピレン繊維は、上記のようなタンブル混合された添加剤ペレットから、特注の６インチ  メルト  ボウリング  パイロットラインを使用して以下の条件下で製造される：押出温度：１７５−２４０℃、ダイ及び空気温度：２４０℃、処理量：０．４７ｇ／ｈ／ｍ（２２ｋｇ／時間／ｍ）、回収器ベルト速度は、４０ないし４５ｇｓｍの基本質量を有する不織布を製造するために調整した。
【０１５３】
製造した不織布試料を、ＩＮＤＡ（国際不織布協会）標準に類似の撥水性／撥アルコール性挙動に基づいて、及び、ＡＡＴＣＣ標準に類似の撥油性挙動基づいて評価した。結果を、表１及び２にまとめる。
【０１５４】
表１：
【表１】
2009537679.tif 000005
表２：
【表２】
2009537679.tif 000006
【０１５５】
スパンボンド加工：スパンボンド不織布ポリプロピレン繊維は、上記のようなタンブル混合された添加剤ペレットからヒルズ  シース／コアダイ（０．５６ｍ／２２２２孔）を使用した、ノードソン  ２成分スパンボンドラインを使用し、両方の押出機に同じ仕込みをして、以下の条件で製造される：スクリーンチェンジャー温度：２０５℃、スピンポンプ速度：９ｒｐｍ、４０００個の出糸突起孔の温度勾配：２２３−２４０℃、１３０−１４０℃の結合温度での２６０−３００ＰＬＩのボンダー圧力（Ｂｏｎｄｅｒ  ｐｒｅｓｓｕｒｅ）、冷却空気速度：１７００ｒｐｍ及び吸気速度：１５００ｒｐｍ、巻き取り回収速度は特定の基本質量を有する不織布を製造するために調整した。処理量：０．６０ｇ／孔／分（６０ｋｇ／ｍ／時間）。
【０１５６】
製造した不織布試料を、ＩＮＤＡ（国際不織布協会）標準に類似の撥水性／撥アルコール性挙動に基づいて、及び、ＡＡＴＣＣ標準に類似の撥油性挙動に基づいて評価した。結果を、表３及び４にまとめる。
【０１５７】
表３：
【表３】
2009537679.tif 000007
表４：
【表４】
2009537679.tif 000008
ａ）化合物１０１は、式（Ｉａ）
【化３】
2009537679.tif 000009
で表わされる６−（３−メチレン−４−ペルフルオロアルキル−ピロリジン−１−カルボニル）−４−ペルフルオロアルキル−シクロヘキセ−３−エンカルボン酸であり、国際公
開第０１／２８９９８号パンフレット、実施例８（１６／１７頁）に従って製造される。
【０１５８】
実施例２：ポリプロピレンテープの押出
ポリプロピレン粉末（ボレアリス社製ＨＣ１１５ＭＯ）を、６０℃で８時間、真空オーブン内で乾燥した。式（Ｉ）で表される化合物を５質量％まで含有する製剤を得るために、該式で表される化合物を表５に示した量で乾燥ポリプロピレン粉末に添加した。該製剤をターボミキサー中で混合し、そして平ダイを備える二軸スクリュー押出機で押出した。この方法で、２０ｍｍの幅及び約１ｍｍの厚さを有するポリプロピレンテープを製造した。加工温度は約２４０℃だった。
【０１５９】
接触角測定：製造したポリプロピレンテープの接触角を、液滴法及び測定液体として水を使用し、データフィジクス（Ｄａｔａｐｈｙｓｉｃｓ）ＯＣＡ３０接触角装置で測定した。結果を表５にまとめる。
表５：
【表５】
2009537679.tif 000010
ａ）説明は、実施例１の最後参照。
ｂ）比較例。
ｃ）本発明に従った実施例。
【０１６０】
実施例３：ポリカーボネートテープの押出
ポリカーボネート粉末（バイエル社製マクロロン３１０８ＦＢＬ）を、１２０℃で８時間、真空オーブン内で乾燥した。式（Ｉ）で表される化合物を５質量％まで含有する製剤を得るために、該式で表される化合物を表６に示した量で乾燥ポリカーボネート粉末に添加した。該製剤をターボミキサー中で混合し、そして平ダイを備える二軸スクリュー押出機で押出した。この方法で、２０ｍｍの幅及び約１ｍｍの厚さを有するポリカーボネートテープを製造した。処理温度は約２８０℃だった。
接触角測定：製造したポリカーボネートテープの接触角を、液滴法及び測定液体として水を使用し、データフィジクスＯＣＡ３０接触角装置で測定した。結果を表６にまとめる。
表６：
【表６】
2009537679.tif 000011
ａ）説明は、実施例１の最後参照。
ｂ）比較例。
ｃ）本発明に従った実施例。
【０１６１】
実施例４：連続ポリプロピレン繊維における撥水性及び撥油性
配合：式（Ｉ）で表される化合物を、室温において、ポリプロピレン粉末又はペレットと混合し、二軸スクリュー押出機によって押出した。押出温度は、２１０℃ないし２３０℃（押出帯に応じて）で開始し、ダイ温度は２３０℃である。溶融ポリマー及び添加剤は、２つの丸ダイを通して出し、冷水おけ中ですぐに冷却及び固化させた。固化ストランドを、ペレタイザーにかけた。スピニング加工のために使用したポリプロピレンは、繊維の特定質量に依存した。２デニール又は５デニールの特定質量を有する繊維を製造するために、バセル社製モプレンＨＰ５５２Ｒ（メルトフロー速度：２５ｇ／１０分）を使用した。１０デニールの特定質量を有する繊維を製造するために、アルビス  インペックス社製モプレンＨＰ４５１Ｎを使用した。
【０１６２】
繊維スピニング加工：連続ポリプロピレンマルチフィラメント繊維を、以下の条件下で、繊維スピニングラインを使用して調製した：２２０ないし２４０℃（押出帯に応じて）の押出機温度、２４０℃のダイ温度、７０バールの圧力制御、３．２：１の延伸比、４０フィラメント。冷却空気温度は、約２０℃であった。ロールの温度は、以下の通りである：Ｒ１（繊維を回収）：室温、Ｒ２及びＲ３（繊維を延伸するために使用された両方のロール）：１００℃、Ｒ４（繊維を緩和するために使用されたロールの温度）：４０℃。４０フィラメント。スピンポンプ速度は、２、５又は１０デニール（又は、‘‘８０／４０、２００／４０又は４００／４０の最終デニール’’）の特定の質量を有する繊維を製造するために調整した。その後、繊維を靴下に編んだ。
【０１６３】
製造された、編まれたポリプロピレン試料を、ＩＮＤＡ（国際不織布協会）標準に類似の撥水性／撥アルコール性挙動に基づいて、及び、ＡＡＴＣＣ標準に類似の撥油性挙動に基づいて評価した。結果を、表７及び８にまとめる。
表７：５デニールのポリプロピレン（モプレン５５２Ｒ）靴下
【表７】
2009537679.tif 000012
表８：５デニールのポリプロピレン（モプレン５５２Ｒ）靴下
【表８】
2009537679.tif 000013
ａ）説明は、実施例１の最後参照。
ｂ）比較例。
ｃ）本発明に従った実施例。
ｄ）１３０℃で１０分間、オーブン中でアニーリング。
【０１６４】
実施例５：熱可塑性オレフィン（ＴＰＯ）テープ（屋根膜用の等級）の押出
表面変性剤としての式（Ｉ）で表わされる化合物の表面特性を評価するために、以下の方法を使用した：ＴＰＯを、６０℃で８時間、真空オーブン中で乾燥させた。式（Ｉ）で表される化合物を、乾燥させたＴＰＯに、表９に示した量で添加した。製剤を、ターボミキサー中で混合し、そして平ダイを備える二軸スクリュー押出機（サーモ  フィッシャー
サイエンティフィック社製ミニラボ  押出機）で押出した。この方法で、５ｍｍの幅及び約０．５ｍｍの厚さを有するＴＰＯテープを製造した。加工温度は約１９５℃だった。製造したテープの全ては、ベージュ色の外観を有した。
【０１６５】
製造したテープの接触角を、液滴法及び測定液体として水を使用し、データフィジクスＯＣＡ３０接触角装置で測定した。結果を表９にまとめる。
表９：
【表９】
2009537679.tif 000014
ａ）説明は、実施例１の最後参照。
ｂ）比較例。
ｃ）本発明に従った実施例。
【０１６６】
実施例６：ＰＶＣテープ（屋根膜用のＰＶＣ等級）の押出
表面変性剤としての式（Ｉ）で表わされる化合物の表面特性を評価するために、以下の方法を使用した：ＰＶＣを、６０℃で８時間、真空オーブン中で乾燥させた。式（Ｉ）で表される化合物を、乾燥させたＰＶＣに、表１０に示した量で添加した。製剤を、ターボミキサー中で混合し、そして平ダイを備える二軸スクリュー押出機（サーモ  フィッシャー  サイエンティフィック社製ミニラボ  押出機）で押出した。この方法で、５ｍｍの幅及び約０．５ｍｍの厚さを有するＰＶＣテープを製造した。加工温度は約１８０℃だった。
【０１６７】
製造したテープの接触角を、液滴法及び測定液体として水を使用し、データフィジクスＯＣＡ３０接触角装置で測定した。結果を表１０にまとめる。
表１０：
【表１０】
2009537679.tif 000015
ａ）説明は、実施例１の最後参照。
ｂ）比較例。
ｃ）本発明に従った実施例。
【国際調査報告】
2009537679.tif 000019
2009537679.tif 000020